(57)【特許請求の範囲】
【請求項１】
エアフィルタ用濾材を樹脂製又は紙製の巻芯に巻付けた該エアフィルタ用濾材をフィルム包装材で被覆包装したエアフィルタ用濾材巻取り製品において、前記フィルム包装材は、該フィルム包装材から発生するアウトガス全ての種類のうち、少なくとも、分子量１５０以上のフェノール系化合物類、カルボン酸エステル類、リン酸エステル類及び珪素数１０以下の環状シロキサン類の４種類の浸透性のある特定アウトガスについて、ダイナミックヘッドスペース法によるアウトガス発生量が各々１００ｎｇ／ｇ以下のフィルム包装材の中から選択されたものであることを特徴とするエアフィルタ用濾材巻取り製品。
【請求項２】
エアフィルタ用濾材を樹脂製又は紙製の巻芯に巻付けたエアフィルタ用濾材巻取り製品において、前記巻芯は、該巻芯から発生するアウトガス全ての種類のうち、少なくとも、分子量１５０以上のフェノール系化合物類、カルボン酸エステル類、リン酸エステル類及び珪素数１０以下の環状シロキサン類の４種類の浸透性のある特定アウトガスについて、ダイナミックヘッドスペース法によるアウトガス発生量が各々１００ｎｇ／ｇ以下の巻芯の中から選択されたものであることを特徴とするエアフィルタ用濾材巻取り製品。
【請求項３】
エアフィルタ用濾材を巻付けるための巻芯は、紙製であり、且つ該巻芯の製造時に使用する接着剤は、該接着剤から発生するアウトガス全ての種類のうち、少なくとも、分子量１５０以上のフェノール系化合物類、カルボン酸エステル類、リン酸エステル類及び珪素数１０以下の環状シロキサン類の４種類の浸透性のある特定アウトガスについて、ダイナミックヘッドスペース法によるアウトガス発生量が各々１０００ｎｇ／ｇ以下の接着剤の中から選択されたものであることを特徴とするエアフィルタ用濾材巻取り製品用紙製巻芯。
【請求項４】
エアフィルタ用濾材を巻芯に巻付けたエアフィルタ用濾材巻取り製品において、前記巻芯は、紙製であり、且つ該巻芯の製造時に使用する接着剤は、該接着剤から発生するアウトガス全ての種類のうち、少なくとも、分子量１５０以上のフェノール系化合物類、カルボン酸エステル類、リン酸エステル類及び珪素数１０以下の環状シロキサン類の４種類の浸透性のある特定アウトガスについて、ダイナミックヘッドスペース法によるアウトガス発生量が各々１０００ｎｇ／ｇ以下の接着剤の中から選択されたものであることを特徴とするエアフィルタ用濾材巻取り製品。
【請求項５】
エアフィルタ用濾材を樹脂製又は紙製の巻芯に巻付けた該エアフィルタ用濾材をフィルム包装材で被覆包装したエアフィルタ用濾材巻取り製品において、前記巻芯及び前記フィルム包装材は、該巻芯及び該フィルム包装材から発生するアウトガス全ての種類のうち、少なくとも、分子量１５０以上のフェノール系化合物類、カルボン酸エステル類、リン酸エステル類及び珪素数１０以下の環状シロキサン類の４種類の浸透性のある特定アウトガスについて、ダイナミックヘッドスペース法によるアウトガス発生量が各々１００ｎｇ／ｇ以下の巻芯及び該フィルム包装材の中からそれぞれ選択されたものであることを特徴とするエアフィルタ用濾材巻取り製品。
【請求項６】
エアフィルタ用濾材を樹脂製又は紙製の巻芯に巻付けた該エアフィルタ用濾材をフィルム包装材で被覆包装したエアフィルタ用濾材巻取り製品において、前記巻芯は、該巻芯から発生するアウトガス全ての種類のうち、少なくとも、分子量１５０以上のフェノール系化合物類、カルボン酸エステル類、リン酸エステル類及び珪素数１０以下の環状シロキサン類の４種類の浸透性のある特定アウトガスについて、ダイナミックヘッドスペース法によるアウトガス発生量が各々１００ｎｇ／ｇ以下の巻芯の中から選択されたものであり、且つ前記フィルム包装材はガスバリヤー層をフィルム面の片面又は両面に有するフィルム包装材であるか、あるいはアルミ箔シートであることを特徴とするエアフィルタ用濾材巻取り製品。
【請求項７】
前記エアフィルタ用濾材は、ガラス繊維を主体繊維として形成していることを特徴とする請求項３記載のエアフィルタ用濾材巻取り製品用紙製巻芯。
【請求項８】
前記エアフィルタ用濾材は、ガラス繊維を主体繊維として形成していることを特徴とする請求項１、２、４、５又は６記載のエアフィルタ用濾材巻取り製品。
【発明の詳細な説明】
【０００１】
【発明の属する技術分野】
本発明はエアフィルタ用濾材巻取り製品、特に半導体、液晶、バイオ・食品工業関係のクリーンルーム、クリーンベンチ等あるいはビル空調用エアフィルタ、空気清浄機用途などに使用されるエアフィルタ用濾材巻取り製品に関するものである。
【０００２】
【従来の技術】
ガラス繊維を主体としたＨＥＰＡ（高性能）エアフィルタ用濾材、ＵＬＰＡ（超高性能）エアフィルタ用濾材、中性能用エアフィルタ用濾材は、半導体、液晶、バイオ・食品工業関係のクリーンルーム、クリーンベンチ等あるいはビル空調用エアフィルタ、空気清浄機用途など様々な分野に使用されている。
【０００３】
近年の半導体製造工程ではＬＳＩの集積度向上に伴い、クリーンルームを構成するエアフィルタやその他構成部材から発生するｎｇ／ｍ３オーダーの微量ガス成分（以下アウトガスという）がシリコンウエハーやガラス基板上に付着し、半導体製品の歩留を下げる原因となり、大きな問題となっている。ここで問題とされるアウトガスの成分は、シリコンウエハーに付着しやすい有機物質全般であり、特に極性物質は付着しやすいと言われている。
【０００４】
またこれとは別に、近年の環境ホルモン問題や、シックハウス症候群に代表される揮発性有機物によるアレルギー等の健康被害問題がクローズアップされており、ビル空調や空気清浄機などに使用するエアフィルタからのアウトガスにも注意を払う必要が出てきた。特にカルボン酸エステル類のうち、フタル酸エステルであるＤＯＰ（フタル酸ジ−２−エチルヘキシル）、ＤＢＰ（フタル酸ジ−ｎ−ブチル）は環境ホルモンとして知られているものであり、制御すべき物質である。そして、この問題を解決するエアフィルタ用濾材として、濾材の使用素材を限定したＷＯ９７／０４８５１、特開平１０−２４４１１２号公報などが提案されている。
【０００５】
一方エアフィルタ用濾材は、フィルタ加工メーカーでプリーツ加工を行う際に連続的に加工されるため、エアフィルタ用濾材製造工場出荷時には、紙製、合成樹脂製、金属製等の巻芯に巻付けられた、巻取りロールの製品形態をとる。そして巻取りロールは、在庫中や輸送中に、ごみほこり防止、水がかかっても濡れないよう防湿目的でフィルム包装され、ダンボールなどの外箱に納められた梱包方法がとられる。
【０００６】
ここでエアフィルタユニットの梱包方法について特開平１１−２５３７１５号公報によると、ガス状有機物を発生しない梱包材料を用いてガス状有機物が存在しない空間でエアフィルタの梱包を行なう梱包方法が開示されている。同公報には、組立環境及び梱包材料によって濾材にガス状有機物が吸着されたエアフィルタをそのままクリーンルームに設置すると、少なくとも設置後６カ月はクリーンルーム内にガス状有機物が放散されて、その空気を汚染する旨が記載されている。しかし同公報には、梱包材料として樹脂シートの樹脂種類及び可塑剤や酸化防止剤の種類を規定しているものの、上記以外の添加剤についての影響は考慮されておらず、梱包材からのアウトガス量の規定は無かった。しかも濾材巻取り製品の梱包方法の重要性には触れられていなかった。実際、エアフィルタは濾材をジグザグに折ったものをアルミフレーム、あるいは木枠で固定した形態をとるため、梱包状態では濾材表面が常に梱包材と接触、あるいはその近傍にあって、アウトガスに曝されやすい厳しい条件であり、一方エアフィルタ用濾材巻取り製品は梱包状態ではロールの上巻のみが梱包材と接触しているので、条件が全く異なるものである。従って、梱包したエアフィルタ用濾材巻取り製品について、アウトガスの観点からは全く考慮されていないのが現状であった。
【０００７】
【発明が解決しようとする課題】
しかし、本発明者らの最近の調査によると、エアフィルタ用濾材製品からのアウトガスの発生源は濾材の使用素材のみならず、濾材巻取り製品の梱包材、すなわち、被覆シート材や巻芯にも原因があることが分かってきた。すなわち、濾材製品の被覆シート材や巻芯から発生するアウトガスはほとんどロール上巻き表面、あるいは巻芯の巻付け部にとどまるが、ある特定のアウトガスは濾材製品ロールの内部まで浸透して輸送中や在庫期間中に濾材へ再吸着し、これが濾材使用時のアウトガス源となることを見出した。そこで梱包材から発生するアウトガス全ての種類について制御しなくても良いが、少なくとも浸透性のある特定アウトガスに対しては制御する必要性が出てきた。
【０００８】
すなわち本発明の目的は、製品輸送中や在庫期間中にアウトガスで二次汚染されることが無いエアフィルタ用濾材巻取り製品を提供することにある。すなわち梱包材料から発生するアウトガス量を極力低いレベルに制御することで、結果としてビル空調用、空気清浄機用、半導体工場等用途を問わず、エアフィルタ用濾材巻取り製品から発生するアウトガス量が問題とならないレベルに維持するエアフィルタ用濾材巻取り製品を提供することである。
【０００９】
本発明の目的は、エアフィルタ濾材の巻取り用紙製巻芯の製造に用いる接着剤のアウトガス発生量を規定することで、紙製巻芯から発生するアウトガス発生量を極力低いレベルに抑えたエアフィルタ用濾材巻取り製品用紙製巻芯を提供することである。また、この紙製巻芯を使用したエアフィルタ用濾材巻取り製品を提供することにある。
【００１０】
また本発明の目的は、エアフィルタ用濾材巻取り製品について在庫期間が例えば１２ヶ月と長期間になってもアウトガスで二次汚染されることが無いエアフィルタ用濾材巻取り製品を提供することにある。
【００１１】
さらに本発明の目的は、保管環境の影響を遮断することで、保管場所の環境、外箱から発生するアウトガスの影響を受けずに在庫保管を長期間行うことができるエアフィルタ用濾材巻取り製品を提供することにある。
【００１２】
本発明の目的は、エアフィルタ用濾材、特にガラス繊維を主体繊維として形成したエアフィルタ用濾材の巻取り製品、さらにはその製品の紙製巻芯を提供することを目的とする。
【００１３】
【課題を解決するための手段】
本発明において、上記の課題を解決するための手段は次の通りである。
本発明に係るエアフィルタ用濾材巻取り製品は、エアフィルタ用濾材を樹脂製又は紙製の巻芯に巻付けた該エアフィルタ用濾材をフィルム包装材で被覆包装したエアフィルタ用濾材巻取り製品において、前記フィルム包装材は、該フィルム包装材から発生するアウトガス全ての種類のうち、少なくとも、分子量１５０以上のフェノール系化合物類、カルボン酸エステル類、リン酸エステル類及び珪素数１０以下の環状シロキサン類の４種類の浸透性のある特定アウトガスについて、ダイナミックヘッドスペース法によるアウトガス発生量が各々１００ｎｇ／ｇ以下のフィルム包装材の中から選択されたものであることを特徴とする。
【００１４】
本発明に係るエアフィルタ用濾材巻取り製品は、エアフィルタ用濾材を樹脂製又は紙製の巻芯に巻付けたエアフィルタ用濾材巻取り製品において、前記巻芯は、該巻芯から発生するアウトガス全ての種類のうち、少なくとも、分子量１５０以上のフェノール系化合物類、カルボン酸エステル類、リン酸エステル類及び珪素数１０以下の環状シロキサン類の４種類の浸透性のある特定アウトガスについて、ダイナミックヘッドスペース法によるアウトガス発生量が各々１００ｎｇ／ｇ以下の巻芯の中から選択されたものであることを特徴とする。
【００１５】
本発明に係るエアフィルタ用濾材巻取り製品用紙製巻芯では、エアフィルタ用濾材を巻付けるための巻芯は、紙製であり、且つ該巻芯の製造時に使用する接着剤は、該接着剤から発生するアウトガス全ての種類のうち、少なくとも、分子量１５０以上のフェノール系化合物類、カルボン酸エステル類、リン酸エステル類及び珪素数１０以下の環状シロキサン類の４種類の浸透性のある特定アウトガスについて、ダイナミックヘッドスペース法によるアウトガス発生量が各々１０００ｎｇ／ｇ以下の接着剤の中から選択されたものであることを特徴とする。
【００１６】
本発明に係るエアフィルタ用濾材巻取り製品は、エアフィルタ用濾材を巻芯に巻付けたエアフィルタ用濾材巻取り製品において、前記巻芯は、紙製であり、且つ該巻芯の製造時に使用する接着剤は、該接着剤から発生するアウトガス全ての種類のうち、少なくとも、分子量１５０以上のフェノール系化合物類、カルボン酸エステル類、リン酸エステル類及び珪素数１０以下の環状シロキサン類の４種類の浸透性のある特定アウトガスについて、ダイナミックヘッドスペース法によるアウトガス発生量が各々１０００ｎｇ／ｇ以下の接着剤の中から選択されたものであることを特徴とするエアフィルタ用濾材巻取り製品。
【００１７】
本発明に係るエアフィルタ用濾材巻取り製品は、エアフィルタ用濾材を樹脂製又は紙製の巻芯に巻付けた該エアフィルタ用濾材をフィルム包装材で被覆包装したエアフィルタ用濾材巻取り製品において、前記巻芯及び前記フィルム包装材は、該巻芯及び該フィルム包装材から発生するアウトガス全ての種類のうち、少なくとも、分子量１５０以上のフェノール系化合物類、カルボン酸エステル類、リン酸エステル類及び珪素数１０以下の環状シロキサン類の４種類の浸透性のある特定アウトガスについて、ダイナミックヘッドスペース法によるアウトガス発生量が各々１００ｎｇ／ｇ以下の巻芯及び該フィルム包装材の中からそれぞれ選択されたものであることを特徴とするエアフィルタ用濾材巻取り製品。
【００１８】
本発明に係るエアフィルタ用濾材巻取り製品は、エアフィルタ用濾材を樹脂製又は紙製の巻芯に巻付けた該エアフィルタ用濾材をフィルム包装材で被覆包装したエアフィルタ用濾材巻取り製品において、前記巻芯は、該巻芯から発生するアウトガス全ての種類のうち、少なくとも、分子量１５０以上のフェノール系化合物類、カルボン酸エステル類、リン酸エステル類及び珪素数１０以下の環状シロキサン類の４種類の浸透性のある特定アウトガスについて、ダイナミックヘッドスペース法によるアウトガス発生量が各々１００ｎｇ／ｇ以下の巻芯の中から選択されたものであり、且つ前記フィルム包装材はガスバリヤー層をフィルム面の片面又は両面に有するフィルム包装材であるか、あるいはアルミ箔シートであることを特徴とする。
【００１９】
本発明に係るエアフィルタ用濾材巻取り製品用紙製巻芯では、前記エアフィルタ用濾材は、ガラス繊維を主体繊維として形成されたエアフィルタ用濾材であることが好ましい。
【００２０】
本発明に係るエアフィルタ用濾材巻取り製品では、前記エアフィルタ用濾材は、ガラス繊維を主体繊維として形成されたエアフィルタ用濾材であることが好ましい。
【００２１】
なお本発明におけるフィルム包装材の概念には、アルミ箔シート等のシートを含む。
【００２２】
【発明の効果】
請求項１又は２記載の発明では、フェノール系化合物類、カルボン酸エステル類、リン酸エステル類又は環状シロキサン類のダイナミックヘッドスペース法によるアウトガス発生量が各々１００ｎｇ／ｇ以下であるフィルム包装材で被覆包装し、又はフェノール系化合物類、カルボン酸エステル類、リン酸エステル類又は環状シロキサン類のダイナミックヘッドスペース法によるアウトガス発生量が各々１００ｎｇ／ｇ以下である巻芯を使用したので、製品輸送中や在庫期間中にアウトガスで二次汚染されることが無いエアフィルタ用濾材巻取り製品を提供することができた。すなわち梱包材料から発生するアウトガス量を極力低いレベルに制御することで、結果としてビル空調用、空気清浄機用、半導体工場等用途を問わず、エアフィルタ用濾材巻取り製品から発生するアウトガス量が問題とならないレベルに維持したエアフィルタ用濾材巻取り製品を提供することができた。
【００２３】
請求項３及び４記載の発明では、エアフィルタ濾材の巻取り用紙製巻芯の製造に用いる接着剤のアウトガス発生量を規定することで、紙製巻芯から発生するアウトガス発生量を極力低いレベルに抑えたエアフィルタ用濾材巻取り製品用紙製巻芯、この紙製巻芯を使用したエアフィルタ用濾材巻取り製品を提供することができた。
【００２４】
請求項５記載の発明の発明では、巻芯及びフィルム包装材のフェノール系化合物類、カルボン酸エステル類、リン酸エステル類又は環状シロキサン類のダイナミックヘッドスペース法によるアウトガス合計発生量が各々１００ｎｇ／ｇ以下である巻芯及びフィルム包装材を使用したので、エアフィルタ用濾材巻取り製品について在庫期間が例えば１２ヶ月と長期間になってもアウトガスで二次汚染されることが無いエアフィルタ用濾材巻取り製品を提供することができた。
【００２５】
請求項６記載の発明では、ガスバリヤー層をフィルム面の片面又は両面に有するフィルム包装材あるいはアルミ箔シートでエアフィルタ用濾材を被覆包装し、且つフェノール系化合物類、カルボン酸エステル類、リン酸エステル類又は環状シロキサン類のダイナミックヘッドスペース法によるアウトガス発生量が各々１００ｎｇ／ｇ以下である巻芯を用いてエアフィルタ用濾材巻取り製品を包装することによって保管環境の影響を遮断したので、保管場所の環境、外箱から発生するアウトガスの影響を受けずに在庫保管を長期間行うことができるエアフィルタ用濾材巻取り製品を提供することができた。
【００２６】
請求項７、８の発明では、エアフィルタ用濾材、特にガラス繊維を主体繊維として形成したエアフィルタ用濾材の巻取り製品、さらにはその製品の紙製巻芯を提供することができた。
【００２７】
【発明の実施の形態】
以下本発明の詳細について説明するが、本発明は以下の実施形態に限定して解釈されるものではない。
【００２８】
本発明のフィルム包装材あるいは巻芯は、酸化防止剤等に使用されるＢＨＴ（２，６−ジ−ｔ−ブチル−ｐ−クレゾール）に代表されるフェノール系化合物類、可塑剤等に使用されＤＯＰ、ＤＢＰに代表されるフタル酸エステル、マレイン酸エステルなどのカルボン酸エステル類、難燃剤等に使用されるＴＥＰ（リン酸トリエチル）、ＴＢＰ（リン酸トリブチル）に代表されるリン酸エステル類、プラスチックの離型剤等に使用されるシリコーンオイル中に含有する環状シロキサン類の極力少ないものが使用される。そして、上記物質のアウトガス（以降、特定アウトガスとする）発生量は、各々１００ｎｇ／ｇ以下のものである。
【００２９】
ここで言うアウトガス発生量とは、試料を不活性ガス気流中で、８０℃、１時間加熱し、試料から発生したアウトガスを吸着剤で捕集濃縮した後、ガスクロマトグラフ質量分析計で測定、ピーク面積からｎ−ヘキサデカン検量線によりｎ−ヘキサデカン換算で算出した試料１ｇあたりの数値である。
【００３０】
発明者らが鋭意検討した結果、上記特定アウトガスは特にガラス繊維表面に付着しやすく、巻取り製品を包装した際、特定アウトガスが製品ロール内部まで浸透して吸着する特性を持つことがわかった。特定アウトガスとしては、比較的沸点の高い分子量１５０以上のフェノール系化合物類、カルボン酸エステル類、リン酸エステル類、そして珪素数１０以下の環状シロキサン類が特に吸着しやすい傾向がある。
【００３１】
通常、アウトガスは巻取りロール表面でガードされて内部まで浸透しにくいと思われるが、ガラス繊維濾材は印刷、包装など使用される一般用紙と異なり、空隙率が９０〜９５％程度、平均孔径も２〜１００μｍ程度とかなり大きいため、オングストロームオーダーのアウトガスは巻取りロール表面、小口で遮断されることなく、比較的浸透しやすいと考えられる。また、ガラス繊維表面は、負に微帯電している酸素原子と、正に微帯電しているナトリウム、カリウム、カルシウム、マグネシウム等のアルカリ金属、アルカリ土類金属原子が存在し、化学吸着しやすい状態にある。
【００３２】
一方、炭化水素あるいは上記物質以外のアウトガスは、直接接触している部分やその近傍は吸着するが、ロール内部まで浸透して吸着する特性は低い。これは、特定アウトガスに比べてガラス繊維表面に対する吸着特性が低いことが原因と考えられる。
【００３３】
すなわち、ガラス繊維への吸着特性が高い特定アウトガスに注目し、その量を制御すれば本発明の課題を解決できることが新たにわかった。その特定アウトガスとは、フェノール系化合物類、カルボン酸エステル類、リン酸エステル類、環状シロキサン類であり、これらは発明者らの鋭意検討による知見で選られたものである。
【００３４】
さらに、ガラス繊維以外の素材のエアフィルタ用濾材、すなわち有機化合繊不織布濾材やエレクトレット不織布濾材、ＰＴＦＥ膜濾材などにおいても、特定アウトガスはガラス繊維製濾材巻取り製品に対してと同様の挙動をすることがわかってきた。これは、エアフィルタ用濾材一般に、ガラス繊維製濾材と同様に空隙率と平均孔径が大きいためアウトガスが浸透しやすく、繊維表面の特定アウトガスに対する吸着特性も高くなっているものと考えられる。例えば、エレクトレット不織布濾材はポリプロピレン繊維表面が正負に分極して帯電した構造を持っており、化学吸着しやすい状態にあると考えられる。ＰＴＦＥ膜濾材は膜を延伸処理することでガラス繊維以上に細径の繊維を有しているため、比表面積が大きく、物理吸着しやすい条件にあると推測される。
【００３５】
在庫期間１２ヶ月の梱包済み製品について、梱包材（フィルム包装材及び巻芯）と巻取り製品内部のアウトガス発生量の関係を調査した結果、前記、各特定アウトガスは、ほぼ濾材／梱包材＝１／１００〜１／１０００であった。つまり、梱包材の各特定アウトガス量を１００ｎｇ／ｇ以下にすれば、梱包材由来による巻取り製品に再吸着した成分毎のアウトガス量は１〜０．１ｎｇ／ｇ以下のオーダーに制御することが可能である。そしてこのオーダーであれば実質上問題は無い。
【００３６】
なお、本発明のアウトガス量測定の定量検出下限１ｎｇ／ｇである。１ｎｇ／ｇ以上では、クリーンルーム内で問題となる可能性が高まる。また、巻取り製品の在庫期間は最長１年であることから、このアウトガス量の限定は最大値を見たものであり、これより短期在庫の製品は、梱包材等を起因とするエアフィルタ用濾材へ再吸着するアウトガスがより低減しているといえる。
【００３７】
本発明で使用されるフィルム包装材は、素材として、ポリエチレン、ポリプロピレン、ポリエステル、ナイロン、ポリ塩化ビニル、ポリ塩化ビニリデン等のフィルム材であって、フェノール系化合物類、カルボン酸エステル類、リン酸エステル類又は環状シロキサン類のダイナミックヘッドスペース法によるアウトガス発生量が各々１００ｎｇ／ｇ以下であるフィルム材の中から選択される。
【００３８】
また、包装材の形態としては、シート状のもの、筒型に成形し開放部の片側をヒートシール等の方法で閉じた袋状のものなどがあり、梱包作業、形態に支障が無い限り、特に限定されない。フィルムの厚みとしては１０〜１００μｍ程度、大きさについては巻取り製品が直径約３０〜１００ｃｍ、幅約２０〜１５０ｃｍ程度まで様々あり、包装材としてこれら製品を包装・被覆できる大きさのものが必要である。
【００３９】
次に本発明の巻芯とは、抄紙機で連続的に製造されるエアフィルタ用濾材が、工程の最終パートで設定幅にスリッティングされた後、連続的に巻き取られる際に、最初に巻き付けられる筒状物のことである。
【００４０】
巻芯の素材としては、樹脂製、紙製、金属製の中から選択される。樹脂製としては、ＡＢＳ樹脂、ＰＰ樹脂、ポリエステル樹脂、エポキシ樹脂など様々な素材が使われ、ガラス繊維や炭素繊維などで強化したものも使用できる。いずれにしてもフェノール系化合物類、カルボン酸エステル類、リン酸エステル類又は環状シロキサン類のダイナミックヘッドスペース法によるアウトガス発生量が各々１００ｎｇ／ｇ以下である巻芯を用いることが必要である。紙製としては、故紙やクラフト紙などに接着剤を塗布しながら筒状に巻いた、いわゆる「紙管」とも呼ばれるものである。金属製としては、鉄製、アルミ製などが使われるが、一般に高重量、あるいは高価であるため、使いづらい。筒状物の厚みは１ｍｍ程度〜数１０ｍｍ程度、直径、幅は様々であり、製品の巻取条件、及び製品寸法に合ったものが選ばれる。
【００４１】
特に、樹脂製や紙製の巻芯は、樹脂の副原料や紙の接着剤に前記特定アウトガス成分が含まれている場合が多いので、フェノール系化合物類、カルボン酸エステル類、リン酸エステル類又は環状シロキサン類のダイナミックヘッドスペース法によるアウトガス発生量が各々１００ｎｇ／ｇ以下であるものの中から選択する。
【００４２】
特に紙製巻芯に使用される接着剤は、特定アウトガス成分のダイナミックヘッドスペース法によるアウトガス発生量が、接着剤固形分あたり各々１０００ｎｇ／ｇ以下のものの中から選択すべきである。これは、一般的に紙製巻芯が約１０％以下の接着剤分を含有しており、前述の巻芯からのアウトガス発生量を各々１００ｎｇ／ｇ以下に制御するためである。紙製巻芯を使用することで、廃棄が容易となる。
【００４３】
梱包方法として、フェノール系化合物類、カルボン酸エステル類、リン酸エステル類又は環状シロキサン類のダイナミックヘッドスペース法によるアウトガス発生量が各々１００ｎｇ／ｇ以下であるフィルム包装材、あるいはフェノール系化合物類、カルボン酸エステル類、リン酸エステル類又は環状シロキサン類のダイナミックヘッドスペース法によるアウトガス発生量が各々１００ｎｇ／ｇ以下である巻芯のどちらか使用しても効果はあるが、フィルム包装材及び巻芯のフェノール系化合物類、カルボン酸エステル類、リン酸エステル類又は環状シロキサン類のダイナミックヘッドスペース法によるアウトガス合計発生量を各々１００ｎｇ／ｇ以下とすれば、最長１年間の在庫期間であっても、包装材は巻取り製品に問題となるような影響を与えないので、より望ましい。フィルム包装材のみ、あるいは巻芯のみをフェノール系化合物類、カルボン酸エステル類、リン酸エステル類又は環状シロキサン類のダイナミックヘッドスペース法によるアウトガス発生量が各々１００ｎｇ／ｇ以下とした場合には、在庫期間を短くするなどの対策が必要となる場合がある。
【００４４】
フィルム包装された巻取り製品は、前述の通り、輸送の際の強度保持や在庫時の積み上げ保管の目的で、ダンボール製あるいはその他素材の外箱に納められるが、これら素材からのアウトガスはフィルム包装材によりある程度遮断されるので、その分製品への吸着は防げる。ただし、完全なガス遮蔽効果はないため、フィルム包装材や巻芯ほど影響しないとは言え、外箱は特定アウトガス成分の少ないものを使用することが望ましい。
【００４５】
また、特定アウトガスのその他発生源として、輸送中や在庫している保管場所の環境の影響が挙げられる。この対策、あるいは前述の外箱対策として、製品ロールをガスバリヤー性包装材料で包装することは、一層好ましい梱包方法である。さらに、エアフィルタ用濾材あるいはその巻取り製品を最初にフェノール系化合物類、カルボン酸エステル類、リン酸エステル類又は環状シロキサン類のダイナミックヘッドスペース法によるアウトガス発生量が各々１００ｎｇ／ｇ以下であるフィルム包装材で被覆包装し、さらにガスバリヤー性を有した包装材料で被覆包装することがより好ましい。
【００４６】
ガスバリヤー性包装材料としては、アルミ箔シート、あるいは少なくとも片面がアルミ、シリカ、又はアルミナを真空蒸着したフィルムが使用される。アルミ箔シートは、厚さ１０〜５０μｍ程度のものが使用され、これに紙、プラスチックフィルム、防湿セロハン、ワックスグラシン紙などを片面に貼り合わせたものも使用可能である。また、真空蒸着フィルムとしては、ポリエステル、ＰＰ、ポリエチレン、ナイロン、ポリ塩化ビニル、ポリ塩化ビニリデンなどのフィルムベースに、アルミニウム、シリカ、あるいはアルミナを５０ｎｍ〜１０μｍ程度蒸着したものが用いられる。フィルムベースとしては、フェノール系化合物類、カルボン酸エステル類、リン酸エステル類又は環状シロキサン類のダイナミックヘッドスペース法によるアウトガス発生量が各々１００ｎｇ／ｇ以下のものが好ましいが、蒸着面を製品ロール側にして包装すれば、フィルムから発生するアウトガスを遮断できるので、これに限定するものではない。このことは、アルミ箔シートの片面貼り合わせにも同様のことが言える。なお、アルミ箔シートは破れやすく、ある程度の剛性を持つので濾材製品を傷つける場合があり、包装作業の際の取扱いには十分な注意が必要であるが、真空蒸着フィルムはこの点で比較的扱いやすい。アルミ箔シート、真空蒸着フィルムいずれも、ピンホールが極力無いものが好ましい。また、巻芯からのアウトガスは防ぎようがないので、フェノール系化合物類、カルボン酸エステル類、リン酸エステル類又は環状シロキサン類のダイナミックヘッドスペース法によるアウトガス発生量が各々１００ｎｇ／ｇ以下の巻芯を併用することが、より望ましい。
【００４７】
ここで、本発明のアウトガスの測定方法として、いわゆるダイナミックヘッドスペース法を用いた。まず発生ガス濃縮導入装置（ジーエルサイエンス社製
ＭＳＴＤ−２５８）を用い、試料約０．２ｇを純度９９．９９９％の不活性Ｈｅガス気流中（流量５０ｍｌ／分）で、８０℃、１時間加熱し、試料から発生したアウトガスを吸着剤（ＴＥＮＡＸ ＴＡ）で捕集濃縮し、２７０℃で再脱離させたガスをクライオフォーカスユニットでサンプルバンドを狭めた後、ガスクロマトグラフ質量分析計（島津製作所製ＧＣＭＳ−ＱＰ５０５０Ａ）に導入して測定した。キャピラリーカラムは、ＴＣ−１（ジーエルサイエンス社製；０．２５ｍｍ×６０ｍ、膜圧０．２５μｍ）を用いた。質量分析計装置のイオン化法は電子衝撃法（イオン化電圧７０ｅＶ）である。なお、発生したアウトガス成分は、試料を納め加熱する試験チャンバー、配管、その他部材に吸着しやすく、測定結果に影響を与えかねないので、材質等に配慮が必要である。ここでは、試験チャンバーは石英ガラス製を用い、流路配管はステンレス製で内部に石英コーティングしたものを用い、さらに微量ガスの吸着を防ぐため２７０℃で加熱した。
【００４８】
【実施例】
次に、実施例及び比較例により本発明をより具体的に説明するが、本発明はこれにより何ら限定されるものではない。
【００４９】
【実施例１】
ＤＢＰのアウトガス量 ５３ｎｇ／ｇであるクラフト紙製巻芯市販品Ａ（直径１０８ｍｍ、肉厚１７ｍｍ、幅６１０ｍｍ）に巻付けたＨＥＰＡ用濾材巻取り製品（６１０ｍｍ幅、１０００ｍ巻き）をＢＨＴアウトガス量１４ｎｇ／ｇであるポリエチレンフィルム袋市販品ａ（厚さ３０μｍ）で包み、ダンボール箱に納めて梱包した。３ヶ月倉庫で在庫した後、製品ロールを裂き、ロール中央部（巻き長さ５００ｍ付近）よりサンプリングを行い、濾材のアウトガス測定を行った。なお、梱包前のＨＥＰＡ用濾材からは、特定アウトガスは検出されなかった。
【００５０】
【実施例２】
実施例１において、梱包後巻取り製品の在庫期間を１２ヶ月とした以外は、実施例１と同様にして、濾材のアウトガス測定を行った。
【００５１】
【実施例３】
実施例１において、フィルム梱包材をＢＨＴアウトガス量２５２ｎｇ／ｇであるポリエチレンフィルム袋市販品ｂ（厚さ５０μｍ）とした以外は、実施例１同様にして、濾材のアウトガス測定を行った。
【００５２】
【実施例４】
実施例１のＨＥＰＡ濾材を梱包する前に少量採取し、Ａ４サイズでカットして１００枚重ねとし、アルミ箔シート市販品α（厚さ１２μｍ）を用い、同シートの非光沢面を内側にして包んだ。この際、ガスの侵入が無いように、シートの端は重ねて２重に折り込み、セロテープで止め、密封した。この被包装物をＢＨＴのアウトガス量１１４０ｎｇ／ｇであるポリエチレンフィルム袋市販品ｃ（厚さ３０μｍ）であるフィルム包装材に包んで、疑似的にＢＨＴガスを曝露させる環境をつくった。これを室内で３ヶ月放置した後、１００枚重ねの濾材中層中央部よりサンプリングを行い、濾材のアウトガス測定を行った。
【００５３】
【比較例１】
ＤＢＰのアウトガス量 ３８００ｎｇ／ｇ、ＢＨＴのアウトガス量３８７ｎｇ／ｇであるクラフト紙製巻芯市販品Ｂ（直径１０８ｍｍ、肉厚１７ｍｍ、幅６１０ｍｍ）に巻付けたＨＥＰＡ用濾材巻取り製品（６１０ｍｍ幅、１０００ｍ巻き）をＢＨＴのアウトガス量１１４０ｎｇ／ｇであるポリエチレンフィルム袋市販品ｃ（厚さ３０μｍ）で包み、ダンボール箱に納めて梱包した。１２ヶ月倉庫で在庫した後、濾材ロールを裂き、ロール中層中央部（巻き長さ５００ｍ付近）より、サンプリングを行い、濾材のアウトガス測定を行った。
【００５４】
【比較例２】
比較例１で倉庫の在庫期間を３ヶ月とした以外は比較例１と同様にして、濾材のアウトガス測定を行った。
【００５５】
【比較例３】
比較例２でフィルム包装材を実施例３のもの、すなわち市販品ｂとした以外は比較例２と同様にして、濾材のアウトガス測定を行った。
【００５６】
【比較例４】
実施例４で、アルミ箔シートの代わりに実施例１のフィルム包装材、すなわち市販品ａとした以外は実施例４と同様にして、濾材のアウトガス測定を行った。
実施例１〜３及び比較例１〜３のアウトガス測定結果は、表１の通りとなった。
【００５７】
【表１】
0005089010.tif 000002
【００５８】
各特定アウトガス量が１００ｎｇ／ｇ以下のフィルム包装材と巻芯を使用した梱包方法で３ヶ月在庫した実施例１においては、濾材からの特定アウトガスは全て定量下限以下であった。さらに、同様の方法で最長１２ヶ月在庫した実施例２においても定量下限以下であった。
【００５９】
また、巻芯のみ特定アウトガス量各１００ｎｇ／ｇ以下である実施例３では、３ヶ月在庫で濾材からの特定アウトガスは全て定量下限以下であった。フィルム包装材、巻芯のどちらかが各特定アウトガス量１００ｎｇ／ｇ以下を満たさなくとも、在庫期間が短ければ問題とならない例である。
【００６０】
一方、フィルム包装材、巻芯ともに一部の特定アウトガス量が１００ｎｇ／ｇ以上である比較例１、２では、１２ヶ月在庫のみならず３ヶ月在庫でも、濾材から特定アウトガス（ＢＨＴ、ＤＢＰ）が検出された。
【００６１】
比較例３では、実施例３のフィルム包装材を用いたにもかかわらず、ＤＢＰだけでなくＢＨＴが検出された。これは、巻芯から発生したＢＨＴガス分が付加されたためと考えられる。
【００６２】
実施例４及び比較例４のアウトガス測定結果は、表２の通りとなった。
【００６３】
【表２】
0005089010.tif 000003
【００６４】
ガスバリヤー性を有したアルミ箔シートで包装した実施例４においては、フィルム材から発生するＢＨＴガスを遮断したため、濾材から特定アウトガスは検出されなかった。一方、比較例４では、フィルム包装材のガスバリヤー性がアルミ箔シートより低いため、ＢＨＴガスがフィルムを透過して濾材に吸着し、これが検出されたと考えられる。
【００６５】
【実施例５】
東芝製空気清浄機の交換用フィルタ（ＣＡＦ−４５ＨＩＦＳ）について、外枠部と活性炭フィルタ部を取り除き取り出したエレクトレット不織布濾材（クーロンＨＥＰＡフィルター）を１５×１５ｃｍの大きさにカットした。この濾材を吸引減圧下の容器に入れ、容器を９０℃湯浴中で３日間加温するベーキング処理を行った。次にベーキング処理後の濾材を１００枚重ねとし、実施例１のクラフト紙製巻芯Ａを竹割方向で半分に割ったものにこれを重ね、これらを実施例１のポリエチレンフィルム袋市販品ａで包んで、巻取り製品の梱包後に近い状態とした。これを室内で３ヶ月放置した後、１００枚重ねの濾材中層中央部よりサンプリングを行い、濾材のアウトガス測定を行った。なお、ベーキング後の濾材からは、特定アウトガスは検出されなかった。
【００６６】
【実施例６】
アドバンテック東洋（株）製ＰＴＦＥ膜濾材（ＰＴＦＥタイプメンブランフィルター Ｔ１００Ａ１４２Ｃ 寸法１４２φｍｍ）を実施例５と同様のベーキング処理を行い、次にベーキング処理後の濾材を１００枚重ねとしたものを実施例５と同様に処理し、濾材のアウトガス測定を行った。なお、ベーキング後の濾材からは、特定アウトガスは検出されなかった。
【００６７】
【比較例５】
実施例５で巻芯とフィルム包装材を比較例１のもの、すなわちクラフト紙製巻芯市販品Ｂとポリエチレンフィルム袋市販品ｃとした以外は実施例５と同様にして、濾材のアウトガス測定を行った。
【００６８】
【比較例６】
実施例６で巻芯とフィルム包装材を比較例１のもの、すなわちクラフト紙製巻芯市販品Ｂとポリエチレンフィルム袋市販品ｃとした以外は実施例６と同様にして、濾材のアウトガス測定を行った。
【００６９】
結果を表３に示す。
【００７０】
【表３】
【００７１】
0005089010.tif 000004
各特定アウトガス量が１００ｎｇ／ｇ以下のフィルム包装材と巻芯を使用した梱包方法で３ヶ月在庫した実施例５においては、エレクトレット不織布濾材からの特定アウトガスは全て定量下限以下であった。
【００７２】
同じく、各特定アウトガス量が１００ｎｇ／ｇ以下のフィルム包装材と巻芯を使用した梱包方法で３ヶ月在庫した実施例６においては、ＰＴＦＥ膜濾材からの特定アウトガスは全て定量下限以下であった。
【００７３】
一方、フィルム包装材、巻芯ともに一部の特定アウトガス量が１００ｎｇ／ｇ以上である比較例５及び比較例６では、濾材から特定アウトガス（ＢＨＴ、ＤＢＰ）が検出された。
【００７４】
実施例５と実施例６の結果から、ガラス繊維を主体繊維として形成したエアフィルタ濾材のみならず、エレクトレット不織布濾材及びＰＴＦＥ膜濾材に対しても、フィルム包材又は巻芯の特定アウトガス発生量を所定値以下に制御することは、在庫後のエアフィルタ濾材のアウトガス発生を抑制する点で有効であることがわかった。
【００７５】
【産業上の利用可能性】
本発明に係るエアフィルタ用濾材巻取り製品は、半導体、液晶、バイオ・食品工業関係のクリーンルーム、クリーンベンチ等あるいはビル空調用エアフィルタ、空気清浄機用途などに使用される。